КАТАЛИЗАТОР ДЛЯ ОБРАБОТКИ ВЫХЛОПНОГО ГАЗА

1. Каталитическая композиция, подходящая для применения в качестве катализатора селективного каталитического восстановления, содержащая: частицы мелкопористого молекулярного сита, имеющего пористую структуру и максимальный размер кольца из восьми тетраэдрических атомов и пропитанного промотирующим металлом, и частицы оксида металла, диспергированные в частицах мелкопористого молекулярного сита и внешние по отношению к пористой структуре частиц мелкопористого молекулярного сита, где частицы оксида металла содержат один или более оксидов переходного металла или лантанида из группы 3 или группы 4 Периодической Таблицы.
2. Каталитическая композиция по п. 1, где частицы оксида металла содержат оксид металла, выбранный из группы, состоящей из диоксида циркония, оксида алюминия, оксида церия, оксида гафния, оксида иттрия, и их комбинаций.
3. Каталитическая композиция по п. 1, где частицы оксида металла содержат диоксид циркония.
4. Каталитическая композиция по п. 1, где частицы оксида металла имеют средний размер частиц в интервале от около 10 нм до около 500 нм.
10
5. Каталитическая композиция по п. 1, где частицы оксида металла имеют D размер частиц более чем в десять раз больше, чем отверстия пор молекулярного сита.
10
6. Каталитическая композиция по п. 1, где частицы оксида металла имеют D размер частиц около 10 нм или более.
7. Каталитическая композиция по любому из пп. 1-6, где мелкопористое молекулярное сито имеет d6r блок.
8. Каталитическая композиция по любому из пп. 1-6, где мелкопористое молекулярное сито имеет тип каркасной структуры, выбранный из AEI, AFT, AFX, СНА, ЕАВ, ERI, KFI, LEV, LTN, MSO, SAS, SAT, SAV, SFW и TSC.
9. Каталитическая композиция по любому из пп. 1-6, где промотирующий металл выбирают из группы, состоящей из Cu, Со, Ni, La, Mn, Fe, V, Ag, Се, Nd, Pr, Ti, Cr, Zn, Sn, Nb, Mo, Hf, Y, W, и их комбинаций.
10. Каталитическая композиция по любому из пп. 1-6, где мелкопористое молекулярное сито имеет СНА тип каркасной структуры.
11. Каталитическая композиция по любому из пп. 1-6, где промотирующий металл содержит Cu или Fe или их комбинацию.
12. Каталитическая композиция по любому из пп. 1-6, где промотирующий металл присутствует в количестве в интервале от около 1 до около 10 мас. %, на основе общей массы молекулярного сита.
13. Каталитическая композиция по любому из пп. 1-6, где промотирующий металл присутствует в количестве в интервале от около 2 до около 5 мас. %, на основе общей массы молекулярного сита.
14. Каталитическая композиция по любому из пп. 1-6, где оксид металла присутствует в количестве в интервале от около 1 до около 15 мас. %, на основе оксида, на основе общей массы слоя "washcoat".
15. Каталитическое изделие, содержащее подложку, выбранную из проточного монолита, фильтра с проточными стенками, пены или ячеек, где каталитическая композиция согласно любому из пп. 1-6 прикрепляется в виде слоя "washcoat" на подложку.
16. Каталитическое изделие по п. 15, где слой «washcoat» расположен на проточном монолите или фильтре с проточными стенками.
2
17. Каталитическое изделие по п. 15, где каталитическое изделие характеризуется образованием NO, которое на по меньшей мере 10 мас. % ниже по сравнению с каталитическим изделием, содержащим слой "washcoat" с такой же каталитической композицией при такой же загрузке, но без частиц оксида металла, диспергированных в частицах мелкопористого молекулярного сита.
x
x
18. Способ селективного восстановления оксидов азота (NO), причем способ включает контакт потока выхлопного газа, содержащего NO, с каталитическим изделием по п. 15.
2
2
19. Способ по п. 18, где количество NO, производимого в качестве побочного продукта, уменьшается по сравнению с количеством NO, производимым в способе с применением каталитического изделия, содержащего слой «washcoat» с такой же каталитической композицией при такой же загрузке, но без частиц оксида металла, диспергированных в частицах мелкопористого молекулярного сита.
20. Система для обработки выхлопного газа, содержащая каталитическое изделие по п. 15 ниже по ходу потока от двигателя и инжектор, который добавляет восстановитель в поток выхлопного газа.
21. Способ получения каталитической композиции, причем способ включает:
растворение соли по меньшей мере одного промотирующего металла в золе оксида металла на водной основе, где соль по меньшей мере одного промотирующего металла диссоциирует в золе оксида металла на водной основе с образованием смеси соли металла/золя оксида металла на водной основе, где частицы оксида металла содержат один или более оксидов переходного металла или лантанида из группы 3 или группы 4 Периодической Таблицы;
обработку частиц аммоний- или протон-обмененного мелкопористого молекулярного сита, имеющего пористую структуру и максимальный размер кольца из восьми тетраэдрических атомов, смесью соли металла/золя оксида металла на водной основе, чтобы позволить импрегнирование промотирующего металла в пористую структуру мелкопористого молекулярного сита; и
сушку и кальцинирование обработанных частиц мелкопористого молекулярного сита с образованием каталитической композиции, где каталитическая композиция содержит частицы мелкопористого молекулярного сита, импрегнированные промотирующим металлом, и частицы оксида металла, диспергированные в частицах мелкопористого молекулярного сита и внешние по отношению к пористой структуре частиц мелкопористого молекулярного сита.
22. Способ по п. 21, где оксид металла выбирают из группы, состоящей из диоксида циркония, оксида алюминия, оксида церия, оксида гафния, оксида иттрия, и их комбинаций.
23. Способ по п. 21, где оксид металла содержит диоксид циркония.
24. Способ по п. 21, где золь оксида металла имеет средний размер частиц в интервале от около 10 нм до около 500 нм.
10
25. Способ по п. 21, где золь оксида металла имеет D размер частиц более чем в десять раз больше, чем отверстия пор молекулярного сита.
10
26. Способ по п. 21, где золь оксида металла имеет D размер частиц около 10 нм или более.
27. Способ по любому из пп. 21-26, где промотирующий металл выбирают из группы, состоящей из Cu, Со, Ni, La, Mn, Fe, V, Ag, Се, Nd, Pr, Ti, Cr, Zn, Sn, Nb, Mo, Hf, Y, W, и их комбинаций.
28. Способ по любому из пп. 21-26, где золь оксида металла выбирают из группы, состоящей из золей цирконил гидроксидов, наноразмерных водных золей диоксида циркония, золей оксида алюминия, золей диоксида циркония-оксида иттрия, золей диоксида циркония-оксида алюминия, золей диоксида циркония-оксида церия, цирконийорганических золей, и их смесей.
29. Способ по любому из пп. 21-26, где частицы оксида металла не входят в пористую структуру мелкопористого молекулярного сита.
30. Способ по любому из пп. 21-26, где мелкопористое молекулярное сито имеет d6r блок.
31. Способ по любому из пп. 21-26, где мелкопористое молекулярное сито имеет тип каркасной структуры, выбранный из AEI, AFT, AFX, СНА, ЕАВ, ERI, KFI, LEV, LTN, MSO, SAS, SAT, SAV, SFW и TSC.
32. Способ по любому из пп. 21-26, где мелкопористое молекулярное сито имеет кристаллическую структуру СНА.
33. Способ по любому из пп. 21-26, где промотирующий металл содержит Cu, Fe или их комбинацию.
34. Способ по любому из пп. 21-26, дополнительно включающий стадии смешивания каталитической композиции с водой с образованием суспензии «washcoat»; нанесение суспензии "washcoat" на подложку с образованием покрытия "washcoat" на ней; и сушки и кальцинирования подложки с образованием каталитического изделия.
35. Способ по п. 34, дополнительно включающий добавление растворимого в воде соединения оксида металла в суспензию "washcoat" с увеличением общего содержания оксида металла в ней.